(57)【要約】【課題】吸湿性に優れかつ機械的特性と高品位を両立し、さらに繊維構造体にした時の触感が柔らかい吸湿性芯鞘型複合繊維を提供する。【解決手段】下記（１）〜（４）の特徴を有する吸湿性芯鞘型複合繊維。（１）芯成分が吸湿性を有するポリマー（２）鞘成分がポリエステル系ポリマー（３）熱水処理後の吸湿率差（△ＭＲ）が２．０〜１０．０％（４）１３０℃での貯蔵弾性率が１００〜１５００ＭＰａ【選択図】なし【特許請求の範囲】
【請求項１】
下記（１）〜（４）の特徴を有する吸湿性芯鞘型複合繊維。
（１）芯成分が吸湿性を有するポリマー
（２）鞘成分がポリエステル系ポリマー
（３）熱水処理後の吸湿率差（△ＭＲ）が２．０〜１０．０％
（４）１３０℃での貯蔵弾性率が１００〜１５００ＭＰａ
【請求項２】
芯成分を構成する吸湿性を有するポリマーと鞘成分を構成するポリエステル系ポリマーのＨＳＰ距離が１．０〜４．０ＭＰａ１／２であることを特徴とする請求項１に記載の吸湿性芯鞘型複合繊維。
【請求項３】
吸湿性を有するポリマーが共重合ポリブチレンテレフタレートであることを特徴とする請求項１または２に記載の吸湿性芯鞘型複合繊維。
【請求項４】
吸湿性を有するポリマーがポリエチレングリコールおよび／またはその誘導体を共重合していることを特徴とする請求項１〜３のいずれか一項に記載の吸湿性芯鞘型複合繊維。
【請求項５】
請求項１〜４のいずれか一項に記載の吸湿性芯鞘型複合繊維を少なくとも一部に用いることを特徴とする繊維構造体。
【発明の詳細な説明】
【技術分野】
【０００１】
本発明は、衣料用途に好適に使用できる芯鞘型複合繊維に関するものである。
【背景技術】
【０００２】
ポリエステル繊維は、安価でかつ機械的特性やドライ感に優れているため、衣料用途をはじめ幅広い用途において用いられている。しかし、吸湿性に乏しいため、夏場の高湿時には蒸れ感の発生、冬場の低湿時には静電気の発生など、着用快適性の観点において解決すべき課題を有している。
【０００３】
上記の欠点を改善するため、ポリエステル繊維へ吸湿性を付与する方法について、これまでに種々の提案がなされている。吸湿性を付与するための一般的な方法として、ポリエステルへの親水性化合物の共重合や親水性化合物の添加などが挙げられる。
【０００４】
例えば、特許文献１では、ポリエステルに対し、ポリエチレングリコールが共重合されたポリエステルを吸湿性ポリマーとして用いた繊維が提案されている。この提案では、吸湿性ポリマーを単独で繊維化し、ポリエステル繊維へ吸湿性を付与している。
【０００５】
特許文献２では、芯にポリエーテルエステルアミド、鞘に塩基性染料可染型ポリエチレンテレフタレートを配置した芯鞘型複合繊維が提案されている。この提案では、芯に吸湿性ポリマーを、鞘に高鮮明発色性ポリエステル系ポリマーを配置することにより、ポリエステル繊維へ吸湿性と高鮮明発色性を付与している。
【０００６】
特許文献３では、芯にポリアルキレンオキサイド変性物、鞘にポリプロピレンテレフタレートを配置した芯鞘型複合繊維が提案されている。この提案では、芯に吸湿性ポリマーを、鞘にソフトポリエステル系ポリマーを配置することにより、ポリエステル繊維へ吸湿性とソフト性を付与している。
【先行技術文献】
【特許文献】
【０００７】
【特許文献１】特開２００６−１０４３７９号公報
【特許文献２】特開平５−２１４６１２号公報
【特許文献３】特開２０００−９６３４３号公報
【発明の概要】
【発明が解決しようとする課題】
【０００８】
しかしながら、上記特許文献１記載の方法では、吸湿性ポリマーが繊維表面全体に露出しており、染色等の熱水処理時に吸湿性ポリマーの共重合成分であるポリエチレングリコールが溶出し、熱水処理後に吸湿性が低下するという課題があった。また、機械的特性も不十分であった。
【０００９】
特許文献２記載の方法では、染色等の熱水処理時に芯成分の吸湿性ポリマーが体積膨潤することに伴い、芯成分と鞘成分の界面に応力が集中した結果、鞘成分の割れが生じ、この割れた部分を起点として芯成分の吸湿性ポリマーが溶出し、熱水処理後に吸湿性が低下するという課題があった。
【００１０】
特許文献３記載の方法では、染色等の熱水処理時に吸湿性を担う芯成分のポリアルキレンオキサイド変性物が処理液へ溶出し、熱水処理後に吸湿性が低下するという課題があった。また機械的特性が不十分という課題もあった。
【００１１】
本発明の目的は、上記従来技術の問題点を解決し、織物や編物などの繊維構造体とした際に染め斑や毛羽の発生が少なく品位に優れるとともに、機械的特性に優れかつ高吸湿性であり、さらに触感が柔らかいことから、衣料用途に好適に採用できる吸湿性芯鞘型複合繊維を提供することにある。
【課題を解決するための手段】
【００１２】
上記課題は、下記（１）〜（４）の特徴を有する吸湿性芯鞘型複合繊維。
（１）芯成分が吸湿性を有するポリマー
（２）鞘成分がポリエステル系ポリマー
（３）熱水処理後の吸湿率差（△ＭＲ）が２．０〜１０．０％
（４）１３０℃での貯蔵弾性率が１００〜１５００ＭＰａ
【発明の効果】
【００１３】
本発明で得られる吸湿性芯鞘型複合繊維は、吸湿性に優れかつ機械的特性と高品位を両立し、さらには繊維構造体にした時の触感が柔らかいことから、特に衣料用途において好適に用いることができる。
【発明を実施するための形態】
【００１４】
本発明における吸湿率差（△ＭＲ）とは、軽い運動後の衣服内温湿度を想定した温度３０℃、湿度９０％ＲＨにおける吸湿率と、外気温湿度として温度２０℃、湿度６５％ＲＨにおける吸湿率の差であり、実施例の欄に記載の方法で測定される値を表す。本明細書において吸湿性を有するとは△ＭＲが２．０％以上のことであり、△ＭＲの値が高いほど吸湿性が高く着用快適性が向上する。
【００１５】
本発明における熱水処理後の吸湿率差（△ＭＲ）とは、精練処理した試料を高温の熱水で処理し、その後の測定した吸湿率差（△ＭＲ）の値のことである。
【００１６】
本発明における１３０℃での貯蔵弾性率とは、染色等の熱水処理の温度に相当する１３０℃における複合繊維の貯蔵弾性率のことであり、実施例の欄に記載の方法で測定される値を表す。１３０℃における貯蔵弾性率が低いほど、染色等の熱水処理において吸湿性ポリマーの体積膨潤による鞘成分の変形追従性が良好であることを表す。
【００１７】
本発明における芯成分を構成する吸湿性を有するポリマーと鞘成分を構成するポリエステル系ポリマーのＨＳＰ距離とは、２種ポリマーのＨａｎｓｅｎの溶解度パラメータ値（ＨＳＰ値）の差のことであり、実施例の欄に記載の方法で測定される値を表す。芯成分を構成する吸湿性を有するポリマーと鞘成分を構成するポリエステル系ポリマーのＨＳＰ距離が低いほど、２種ポリマーの親和性が良好であることを表す。
【００１８】
本発明における鞘厚みとは、単繊維の半径と芯成分の半径との差のことであり、鞘成分の厚みを表す。
【００１９】
本発明の吸湿性芯鞘型複合繊維の芯成分は、吸湿性を有するポリマー(吸湿性ポリマー)である。吸湿性を有するポリマーとは、吸湿率差（△ＭＲ）が２．０％以上のポリマーのことである。
【００２０】
本発明の吸湿性芯鞘型複合繊維の芯成分の吸湿性を有するポリマーの好ましい態様については製造方法の説明部分で詳細に記載するが、中でも、共重合ポリブチレンテレフタレートであることが好ましい。共重合ポリブチレンテレフタレートであれば、ポリマーの色調が良好であるため、得られる吸湿性芯鞘型複合繊維の色調が優れる。また、結晶性が高いため熱水流動しにくく、染色等の熱水処理時に吸湿性ポリマーの熱水への溶出が抑制され、熱水処理後においても高い吸湿性を発現する。また、本発明の吸湿性芯鞘型複合繊維の芯成分の吸湿性を有するポリマーは、ポリエチレングリコールおよび／またはその誘導体を共重合したポリマーであることが好ましい。ポリエチレングリコールおよび／またはその誘導体を共重合したポリマーであれば、吸湿性に優れかつ耐熱性も良好であるため、得られる吸湿性芯鞘型複合繊維の機械的特性や色調が良好になる。
【００２１】
本発明の吸湿性芯鞘型複合繊維の鞘成分は、ポリエステル系ポリマーである。ポリエステル系ポリマーであれば、機械的特性に優れ、また繊維構造体にして使用する際、毛羽の発生が少なく耐久性に優れる。
【００２２】
本発明の吸湿性芯鞘型複合繊維の熱水処理後の吸湿率差（△ＭＲ）は、２．０〜１０．０％である。熱水処理後の吸湿率差（△ＭＲ）が２．０％以上であれば、吸湿性に優れ衣服内の蒸れ感が抑制される。一方、熱水処理後の吸湿率差（△ＭＲ）が１０．０％以下であれば、吸湿性ポリマーの体積膨潤による鞘成分の割れが抑制され、品位を維持できる。吸湿性と品位の観点から熱水処理後の吸湿率差（△ＭＲ）は３．０〜８．０％であることが好ましい。
【００２３】
本発明の吸湿性芯鞘型複合繊維の１３０℃での貯蔵弾性率は１００〜１５００ＭＰａである。１３０℃での貯蔵弾性率が１００ＭＰａ以上であれば、機械的特性に優れ、また繊維構造体にして使用する際、毛羽の発生が少なく耐久性に優れる。一方、１３０℃での貯蔵弾性率が１５００ＭＰａ以下であれば、吸湿性ポリマーの体積膨潤による鞘成分の変形追従性が良好であり、鞘成分の割れが抑制され品位を維持できる。さらに繊維構造体にした際の触感が柔らかく風合いにも優れる。機械的特性と品位の観点から１３０℃での貯蔵弾性率は３００〜１２００ＭＰａであることが好ましい。
【００２４】
本発明の吸湿性芯鞘型複合繊維の芯成分を構成する吸湿性ポリマーと鞘成分を構成するポリエステル系ポリマーのＨＳＰ距離は１．０〜４．０ＭＰａ１／２であることが好ましい。芯成分を構成する吸湿性ポリマーと鞘成分を構成するポリエステル系ポリマーのＨＳＰ距離が１．０〜４．０ＭＰａ１／２であれば、芯成分と鞘成分の親和性が良好であるため界面剥離が抑制され、耐摩耗性が良好となり、機械的特性を維持したまま摩耗による白化が抑制されるため好ましい。
【００２５】
本発明の吸湿性芯鞘型複合繊維の鞘成分／芯成分の複合比率（重量比）は、５０／５０〜９０／１０であることが好ましい。鞘成分の複合比率が５０重量％以上であれば、鞘成分によるハリ、コシ感やドライな感触が得られるため好ましい。一方鞘成分の複合比率が９０重量％以下、すなわち芯成分の複合比率が１０重量％以上であれば、吸湿性に優れ、衣服内の蒸れ感が抑制されるため好ましい。
【００２６】
本発明の吸湿性芯鞘型複合繊維の鞘厚みは、２．５〜５．０μｍであることが好ましい。鞘厚みが２．５μｍ以上であれば、耐摩耗性が良好となり摩耗による白化が抑制されるため好ましい。一方、鞘厚みが５．０μｍ以下であれば、吸湿性ポリマーの体積膨潤が損なわれず、吸湿性に優れ衣服内の蒸れ感が抑制されるため好ましい。
【００２７】
本発明の吸湿性芯鞘型複合繊維のマルチフィラメントとしての繊度（総繊度）は、特に制限がなく、用途や要求特性に応じて適宜選択することができるが、１０〜５００ｄｔｅｘであることが好ましい。総繊度が１０ｄｔｅｘ以上であれば、糸切れが少なく、工程通過性が良好であることに加え、使用時に毛羽の発生が少なく、耐久性に優れるため好ましい。一方、総繊度が５００ｄｔｅｘ以下であれば、繊維ならびに繊維構造体の柔軟性を損なうことがないため好ましい。
【００２８】
本発明の吸湿性芯鞘型複合繊維の単繊維繊度は、特に制限がなく、用途や要求特性に応じて適宜選択することができるが、０．５０〜４．０ｄｔｅｘであることが好ましい。単繊維繊度が０．５０ｄｔｅｘ以上であれば、糸切れが少なく、工程通過性が良好であることに加え、使用時に毛羽の発生が少なく、耐久性に優れるため好ましい。一方、単繊維繊度が４．０ｄｔｅｘ以下であれば、繊維ならびに繊維構造体の柔軟性を損なうことがないため好ましい。
【００２９】
本発明の吸湿性芯鞘型複合繊維の強度は２．０〜５．０ｃＮ／ｄｔｅｘであることが好ましい。複合繊維の強度が２．０ｃＮ／ｄｔｅｘ以上であれば、工程通過性が良好で、また繊維構造体にして使用する際、毛羽の発生が少なく耐久性に優れる。一方、複合繊維の強度が５．０ｃＮ／ｄｔｅｘ以下であれば、繊維構造体にした時に柔らかな風合いが得られる。耐久性と風合いの観点から２．５〜４．５ｃＮ／ｄｔｅｘであることがより好ましい。
【００３０】
本発明の吸湿性芯鞘型複合繊維の伸度は、特に制限がなく、用途や要求特性に応じて適宜選択することができるが、耐久性の観点から１０〜６０％であることが好ましい。複合繊維の伸度が１０％以上であれば、繊維ならびに繊維構造体の耐摩耗性が良好となり、摩耗による白化が抑制されるため好ましい。一方、複合繊維の伸度が６０％以下であれば、繊維ならびに繊維構造体の寸法安定性が良好となるため好ましい。
【００３１】
本発明の吸湿性芯鞘型複合繊維は、繊維横断面における芯成分の形状に関して特に制限がなく、真円状の円形断面であってもよく、非円形断面であってもよい。非円形断面の具体例として、多葉形、多角形、扁平形、楕円形などが挙げられるが、これらに限定されない。
【００３２】
本発明の吸湿性芯鞘型複合繊維は、繊維の断面形状に関して特に制限がなく、用途や要求特性に応じて適宜選択することができ、真円状の円形断面であってもよく、非円形断面であってもよい。非円形断面の具体例として、多葉形、多角形、扁平形、楕円形などが挙げられるが、これらに限定されない。
【００３３】
次に本発明の吸湿性芯鞘型複合繊維の製造方法について述べる。
【００３４】
本発明の吸湿性芯鞘型複合繊維は、吸湿性を有するポリマーを芯成分に、ポリエステル系ポリマーを鞘成分にして公知の溶融紡糸方法、延伸方法、仮撚などの捲縮加工方法を用いて得ることができる。
【００３５】
本発明の吸湿性芯鞘型複合繊維の製造で用いられる鞘成分は、ポリエステル系ポリマーである。具体的には、ポリエチレンテレフタレート、ポリプロピレンテレフタレート、ポリブチレンテレフタレートなどの芳香族ポリエステル、ポリ乳酸、ポリグリコール酸などの脂肪族ポリエステルなどが挙げられるが、これらに限定されない。中でも、芳香族ポリエステルは、機械的特性や耐久性に優れるため好ましく、ポリブチレンテレフタレートは結晶性が高く、また吸湿性ポリマーの体積膨潤による変形追従性が良好であることから鞘成分の割れが抑制され品位を維持でき、さらに繊維構造体にした時の触感が柔らかくなるためより好ましい。
【００３６】
本発明の吸湿性芯鞘型複合繊維の製造で用いられる芯成分は、吸湿性を有するポリマーであり、ポリエステルと親水性高分子との共重合体からなるポリマーが好ましい。具体的には、ポリエーテルエステル、５−スルホイソフタル酸金属塩共重合ポリエステルなどのポリマーが挙げられるが、これらに限定されない。中でもポリエーテルエステルは吸湿性に優れるため好ましい。機械的特性の観点からはポリエーテル共重合ポリエステルがより好ましく、結晶性が高く熱水流動しにくくする観点からポリエーテル共重合ポリブチレンテレフタレートがさらに好ましく、耐熱性の観点からはポリエチレングリコールおよび／またはその誘導体を共重合したポリブチレンテレフタレートが特に好ましい。
【００３７】
ポリエステルと親水性高分子との共重合体からなる吸湿性を有するポリマーとしては、吸湿性、耐熱性および機械的特性の観点から、芳香族ジカルボン酸および／またはそのエステル形成性誘導体と脂肪族ジオールを主たる構成成分とし、ポリエチレングリコールおよび／またはその誘導体を共重合成分とするポリエーテルエステルが好ましい。芳香族ジカルボン酸の具体例として、テレフタル酸、イソフタル酸、フタル酸、５−ナトリウムスルホイソフタル酸、５−リチウムスルホイソフタル酸、５−（テトラアルキル）ホスホニウムスルホイソフタル酸、４，４’−ジフェニルジカルボン酸、２，６−ナフタレンジカルボン酸などが挙げられるが、これらに限定されない。また、脂肪族ジオールの具体例として、エチレングリコール、１，３−プロパンジオール、１，４−ブタンジオール、ヘキサンジオール、シクロヘキサンジオール、ジエチレングリコール、ヘキサメチレングリコール、ネオペンチルグリコールなどが挙げられるが、これらに限定されない。なかでも、エチレングリコール、プロピレングリコール、１，４−ブタンジオールは、製造時ならびに使用時の取り扱い性が良好であるため好ましく、結晶性が高く熱水流動しにくくする観点においては１，４−ブタンジオールが好適に採用できる。
【００３８】
芳香族ジカルボン酸および／またはそのエステル形成性誘導体と脂肪族ジオールを主たる構成成分とし、ポリエチレングリコールおよび／またはその誘導体を共重合成分とするポリエーテルエステルにおいて、共重合成分であるポリエチレングリコールおよび／またはその誘導体の数平均分子量は、２０００〜３００００ｇ／ｍｏｌであることが好ましい。ポリエチレングリコールおよび／またはその誘導体の数平均分子量が２０００ｇ／ｍｏｌ以上であれば、吸湿性に優れるため好ましい。一方、ポリエチレングリコールおよび／またはその誘導体の数平均分子量が３００００ｇ／ｍｏｌ以下であれば、重縮合反応性が高く、未反応のポリエチレングリコールおよび／またはその誘導体を低減することができ、染色等の熱水処理時に吸湿性ポリマーの熱水への溶出が抑制され、熱水処理後においても吸湿性が維持できるため好ましい。
【００３９】
また、共重合成分であるポリエチレングリコールおよび／またはその誘導体の共重合率は、１５〜６０重量％であることが好ましい。ポリエチレングリコールおよび／またはその誘導体の共重合率が１５重量％以上であれば吸湿性が高く、芯成分として用いた場合に吸湿性に優れた複合繊維が得られるため好ましい。一方、ポリエチレングリコールおよび／またはその誘導体の共重合率が６０重量％以下であれば、未反応のポリエチレングリコールおよびその誘導体を低減することができ、染色等の熱水処理時に吸湿性ポリマーの熱水への溶出が抑制され、熱水処理後においても吸湿性が維持できるため好ましい。
【００４０】
本発明の吸湿性芯鞘型複合繊維の製造で芯成分として好ましく用いられる、芳香族ジカルボン酸および／またはそのエステル形成性誘導体と脂肪族ジオールを主たる構成成分とし、ポリエチレングリコールおよび／またはその誘導体を共重合成分とするポリエーテルエステルの製造方法は、通常、次のいずれかのプロセスである。すなわち、（Ａ）ジメチルテレフタレートと脂肪族ジオールを原料とし、エステル交換反応によって低重合体を得、更にその後の重縮合反応によって高分子量ポリマーを得るプロセス、（Ｂ）テレフタル酸と脂肪族ジオールを原料とし、直接エステル化反応によって低重合体を得、更にその後の重縮合反応によって高分子量ポリマーを得るプロセスである。ポリエチレングリコールおよび／またはその誘導体の添加方法は特に制限はない。ポリエチレングリコールおよび／またはその誘導体の添加時期は、ポリエチレングリコールおよび／またはその誘導体とポリエステルとの重縮合反応性を高め未反応のポリエチレングリコール／またはその誘導体の量を少なくする観点から、エステル交換反応、またはエステル化反応後、重縮合反応が開始するまでに添加する。
【００４１】
本発明の吸湿性芯鞘型複合繊維の製造で用いられる鞘成分および／または芯成分は、本発明の効果を損ねない範囲内で副次的添加物を加えて種々の改質が行われてもよい。副次的添加剤の具体例として、酸化防止剤、相溶化剤、可塑剤、紫外線吸収剤、赤外線吸収剤、蛍光増白剤、抗菌剤、核形成剤、熱安定剤、帯電防止剤、着色防止剤、調整剤、艶消し剤、消泡剤、防腐剤、ラテックス、フィラー、インク、着色料、染料、顔料、香料などが挙げられるが、これらに限定されない。これらの副次的添加物は単独で使用してもよく、複数を併用してもよい。
【００４２】
本発明の吸湿性芯鞘型複合繊維の製造では、溶融紡糸を行う前に、それぞれの成分のポリマー（チップ）を乾燥させ、含水率を３００ｐｐｍ以下としておくことが好ましい。含水率が３００ｐｐｍ以下であれば、溶融紡糸の際に加水分解による分子量低下や水分による発泡が抑制され、安定して紡糸を行うことができるため好ましい。
【００４３】
本発明の吸湿性芯鞘型複合繊維の製造では、事前に乾燥したチップをエクストルーダー型やプレッシャーメルター型などの溶融紡糸機へ供給して、各成分を別々に溶融し、計量ポンプで計量する。その後、紡糸ブロックにおいて加温した紡糸パックへ導入して、紡糸パック内で溶融ポリマーを濾過し、公知の芯鞘型複合口金で合流後、吐出して繊維糸条とする。
【００４４】
本発明の吸湿性芯鞘型複合繊維の製造において、複合口金から吐出された繊維糸条は、冷却装置によって冷却固化され、第１ゴデットローラーで引き取られ、第２ゴデットローラーを介してワインダーで巻き取られ、巻取糸となる。なお、紡糸操業性、生産性、繊維の機械的特性を向上させるために、必要に応じて複合口金下部に２〜２０ｃｍの長さの加熱筒や保温筒を設置してもよい。また、給油装置を用いて繊維糸条へ給油してもよく、交絡装置を用いて繊維糸条へ交絡を付与してもよい。
【００４５】
本発明の吸湿性芯鞘型複合繊維の製造における溶融紡糸の紡糸温度は、各成分の融点や耐熱性などに応じて適宜選択することができるが、２４０〜３２０℃であることが好ましい。紡糸温度が２４０℃以上であれば、複合口金より吐出された繊維糸条の伸長粘度が十分に低下するため吐出が安定し、さらには、紡糸張力が過度に高くならず、糸切れを抑制することができるため好ましい。一方、紡糸温度が３２０℃以下であれば、紡糸時の熱分解を抑制することができ、繊維の機械的特性の低下や着色を抑制できるため好ましい。
【００４６】
本発明の吸湿性芯鞘型複合繊維の製造における溶融紡糸の紡糸速度は、各成分のポリマー組成、紡糸温度などに応じて適宜選択することができる。一旦溶融紡糸を行って巻き取った後、別途、延伸または仮撚を行う二工程法の場合の紡糸速度は、５００〜６０００ｍ／分であることが好ましい。紡糸速度が５００ｍ／分以上であれば、走行糸条が安定し、糸切れを抑制することができるため好ましく、一方、紡糸速度が６０００ｍ／分以下であれば、紡糸張力の抑制により糸切れなく、安定した紡糸を行うことができるため好ましい。また、一旦巻き取ることなく紡糸と延伸を同時に行う一工程法の場合の紡糸速度は、低速ローラーを５００〜５０００ｍ／分、高速ローラーを２５００〜６０００ｍ／分とすることが好ましい。低速ローラーおよび高速ローラーが上記の範囲内であれば、走行糸条が安定するとともに、糸切れを抑制することができ、安定した紡糸を行うことができるため好ましい。
【００４７】
本発明の吸湿性芯鞘型複合繊維の製造において、一工程法または二工程法により延伸を行う場合には、一段延伸法または二段以上の多段延伸法のいずれの方法によってもよい。延伸における加熱方法としては、走行糸条を直接的あるいは間接的に加熱できる装置であれば、特に限定されない。加熱方法の具体例として、加熱ローラー、熱ピン、熱板、温水や熱水などの液体浴、熱空やスチームなどの気体浴、レーザーなどが挙げられるが、これらに限定されない。これらの加熱方法は単独で使用してもよく、複数を併用してもよい。加熱方法としては、加熱温度の制御、走行糸条への均一な加熱、装置が複雑にならない観点から、加熱ローラーとの接触、熱ピンとの接触、熱板との接触、液体浴への浸漬を好適に採用できる。
【００４８】
本発明の吸湿性芯鞘型複合繊維の製造において、延伸を行う場合の延伸温度は、延伸後の繊維の強度、伸度などに応じて適宜選択することができるが、５０〜１５０℃であることが好ましい。延伸温度が５０℃以上であれば、延伸に供給される糸条の予熱が充分に行われ、延伸時の熱変形が均一となり、繊度斑の発生を抑制でき、染め斑や毛羽が少なく、品位が良好となるため好ましい。一方、延伸温度が１５０℃以下であれば、加熱ローラーとの接触に伴う繊維同士の融着や熱分解を抑制することができ、工程通過性や品位が良好であるため好ましい。また、必要に応じて６０〜１５０℃の熱セットを行ってもよい。
【００４９】
また、延伸を行う場合の延伸倍率は、延伸前の繊維の伸度や、延伸後の繊維の強度や伸度などに応じて適宜選択することができるが、１．０２〜７．０倍であることが好ましい。延伸倍率が１．０２倍以上であれば、延伸によって繊維の強度や伸度などの機械的特性を向上させることができるため好ましい。一方、延伸倍率が７．０倍以下であれば、延伸時の糸切れが抑制され、安定した延伸を行うことができるため好ましい。
【００５０】
さらに、延伸を行う場合の延伸速度は、延伸方法が一工程法または二工程法のいずれであるかなどに応じて適宜選択することができる。一工程法の場合には、上記紡糸速度の高速ローラーの速度が延伸速度に相当する。二工程法により延伸を行う場合の延伸速度は、３０〜１０００ｍ／分であることが好ましい。延伸速度が３０ｍ／分以上であれば、走行糸条が安定し、糸切れが抑制できるため好ましい。一方、延伸速度が１０００ｍ／分以下であれば、延伸時の糸切れが抑制され、安定した延伸を行うことができるため好ましい。
【００５１】
本発明の吸湿性芯鞘型複合繊維の製造において、仮撚加工を行う場合には、１段ヒーターのみ使用する、いわゆるウーリー加工以外に、１段ヒーターと２段ヒーターの両方を使用する、いわゆるブレリア加工を適宜選択することができる。ヒーターの加熱方法は、接触式、非接触式のいずれであってもよい。仮撚加工機の具体例として、フリクションディスク式、ベルトニップ式、ピン式などが挙げられるが、これらに限定されない。
【００５２】
本発明の吸湿性芯鞘型複合繊維の製造において、仮撚加工を行う場合のヒーター温度は、１２０〜２１０℃であることが好ましい。ヒーター温度が１２０℃以上であれば、仮撚加工に供給される糸条の予熱が充分に行われ、延伸に伴う熱変形が均一となり、繊度斑の発生を抑制でき、染め斑や毛羽が少なく、品位が良好となるため好ましい。一方、ヒーター温度が２１０℃以下であれば、加熱ヒーターとの接触に伴う繊維同士の融着や熱分解が抑制されるため、糸切れや加熱ヒーター等の汚れが少なく、工程通過性や品位が良好であるため好ましい。
【００５３】
また、仮撚加工を行う場合の延伸倍率は、仮撚加工前の繊維の伸度や、仮撚加工後の繊維の強度や伸度などに応じて適宜選択することができるが、１．０１〜２．５倍であることが好ましい。延伸倍率が１．０１倍以上であれば、延伸によって繊維の強度や伸度などの機械的特性を向上させることができるため好ましい。一方、延伸倍率が２．５倍以下であれば、仮撚加工時の糸切れが抑制され、安定した仮撚加工を行うことができるため好ましい。
【００５４】
さらに、仮撚加工を行う場合の加工速度は、適宜選択することができるが、２００〜１０００ｍ／分であることが好ましい。加工速度が２００ｍ／分以上であれば、走行糸条が安定し、糸切れが抑制できるため好ましい。一方、加工速度が１０００ｍ／分以下であれば、仮撚加工時の糸切れが抑制され、安定した仮撚加工を行うことができるため好ましい。
【００５５】
本発明の吸湿性芯鞘型複合繊維の製造で採用する繊維の形態に関しては特に制限がなく、モノフィラメント、マルチフィラメント、ステープルなどのいずれの形態であってもよい。また、一般の繊維と同様に撚糸などの加工が可能であり、製織や製編についても一般の繊維と同様に扱うことができる。
【００５６】
本発明の吸湿性芯鞘型複合繊維を用いた繊維構造体の形態は、特に制限がなく、公知の方法に従い、織物、編物、パイル布帛、不織布や紡績糸、詰め綿などにすることができる。織物や編物の場合は、いかなる織組織または編組織であってもよく、平織、綾織、朱子織あるいはこれらの変化織や、経編、緯編、丸編、レース編あるいはこれらの変化編などが好適に採用できる。
【００５７】
本発明の吸湿性芯鞘型複合繊維は、繊維構造体にする際に交織や交編などによって他の繊維と組み合わせてもよく、他の繊維との混繊糸とした後に繊維構造体としてもよい。
【００５８】
本発明の吸湿性芯鞘型複合繊維は、繊維または繊維構造体のいずれの状態において染色してもよい。また染色方法は、特に制限がなく、公知の方法に従い、チーズ染色機、液流染色機、ドラム染色機、ビーム染色機、ジッガー、高圧ジッガーなどを好適に採用することができる。染料濃度に関して特に制限がなく、公知の方法を好適に採用できる。また、必要に応じて、染色加工前に精練を行ってもよく、染色加工後に還元洗浄やソーピング処理を行ってもよい。
【実施例】
【００５９】
以下、実施例により本発明をより詳細に説明する。なお、実施例・比較例の各特性値は、以下の方法で求めた。
【００６０】
Ａ．ポリエチレングリコールまたはその誘導体の数平均分子量
使用するポリエチレングリコールまたはその誘導体５００ｍｇを０．１Ｍ塩化ナトリウム水溶液５ｍＬに溶かし、０．４５μｍのセルロース製フィルターで濾過して得られた濾液をＧＰＣ測定用試料とした。この試料を用いて、以下の条件にてＧＰＣ装置（Ｗａｔｅｒｓ製Ａｌｌｉａｎｃｅ２６９０）で測定を行い、数平均分子量を算出した。
検出器：Ｗａｔｅｒｓ製２４１０示差屈折率検出器、感度  １２８ｘ
カラム：東ソー製ＴＳＫｇｅｌＧ３０００ＰＷＸＬＩ
溶媒：０．１Ｍ  塩化ナトリウム水溶液
注入量：２００μＬ
カラム温度：４０℃
標準物質：ポリエチレングリコール（エーエムアル株式会社製  Ｍｗ１０６〜１０１００）      。
【００６１】
Ｂ．鞘ポリマーと芯ポリマーのＨＳＰ距離
ＨＳＰ値の異なる２５種類の溶媒６ｍＬに試料ペレット０．１２ｇをそれぞれ投入し、室温で３日間静置後、試料液の状態を観察した。試料ペレットが消失している場合を「溶媒に溶解」、試料ペレットに状態変化が見られない場合を「溶媒に不溶」と判定した。判定結果をＨＳＰ計算ソフトウェア（ＨＳＰｉＰ  ｖｅｒ. ５.０.０４）に入力し、ＨＳＰ距離を算出した。
【００６２】
Ｃ．鞘／芯複合比率（重量比）
実施例・比較例によって得られた繊維をエポキシ樹脂で包埋し、Ｒｅｉｃｈｅｒｔ製ＦＣ・４Ｅ型クライオセクショニングシステムで凍結し、ダイヤモンドナイフを具備したＲｅｉｃｈｅｒｔ−Ｎｉｓｓｅｉ  ｕｌｔｒａｃｕｔ  Ｎ（ウルトラミクロトーム）で切削した。その後、切削面すなわち繊維横断面を日立製走査型電子顕微鏡（ＳＥＭ）Ｓ−４０００型を用いて単繊維の全体像が観察できる最も高い倍率で観察した。得られた写真において繊維横断面積に対する芯成分および鞘成分の面積比率を算出し、複合繊維の原料として用いた鞘成分の密度と芯成分の密度から、鞘／芯複合比率（重量比）を算出した。
【００６３】
Ｄ．鞘厚み
実施例・比較例によって得られた繊維をエポキシ樹脂で包埋し、Ｒｅｉｃｈｅｒｔ製ＦＣ・４Ｅ型クライオセクショニングシステムで凍結し、ダイヤモンドナイフを具備したＲｅｉｃｈｅｒｔ−Ｎｉｓｓｅｉ  ｕｌｔｒａｃｕｔ  Ｎ（ウルトラミクロトーム）で切削した。その後、切削面すなわち繊維横断面を観察し、単繊維の全体像が観察できる最も高い倍率で顕微鏡写真を撮影した。得られた写真において、画像処理ソフト（三谷商事製ＷＩＮＲＯＯＦ）を用いて、単繊維の半径と芯成分の半径を求めた。得られた写真から無作為に単繊維１０本を抽出し、単繊維の半径および芯成分の半径を同様に求め、それぞれの単繊維において単繊維の半径と芯成分の半径の差を算出し、その平均値を鞘厚みとした。なお、繊維横断面は必ずしも真円とは限らないため、真円ではない場合には、繊維横断面および芯成分の断面積から円相当半径を算出しそれぞれ単繊維の半径および芯成分の半径として採用した。
【００６４】
Ｅ．１３０℃での貯蔵弾性率
エー・アンド・デイ製レオバイブロンＤＤＶ−０１−ＧＰを用い、チャック間距離３０ｍｍにて、実施例・比較例によって得られた繊維（マルチフィラメント）２本をタルミのないように挟み試料を固定した。０．１５ｃＮ／ｄｔｅｘの張力をかけ、温度１３０℃、周波数１１０Ｈｚの条件で測定し、貯蔵弾性率（ＭＰａ）を算出した。なお、測定は１試料につき５回行い、その平均値を１３０℃での貯蔵弾性率とした。
【００６５】
Ｆ．総繊度
温度２０℃、湿度６５％ＲＨの環境下において、ＩＮＴＥＣ製電動検尺機を用いて、実施例・比較例によって得られた繊維１００ｍをかせ取りした。得られたかせの重量を測定し、下記式（Ｉ）を用いて総繊度（ｄｔｅｘ）を算出した。なお、測定は１試料につき５回行い、その平均値を採用とした。
総繊度（ｄｔｅｘ）＝繊維１００ｍの重量（ｇ）×１００  ・・・（Ｉ）          。
【００６６】
Ｇ．強度、伸度
実施例・比較例によって得られた繊維を試料とし、ＪＩＳ  Ｌ１０１３：２０１０（化学繊維フィラメント糸試験方法）８．５．１に準じて算出した。温度２０℃、湿度６５％ＲＨの環境下において、オリエンテック製テンシロンＵＴＭ−ＩＩＩ−１００型を用いて、初期試料長２０ｃｍ、引張速度２０ｃｍ／分の条件で引張試験を行った。最大荷重を示す点の応力（ｃＮ）を総繊度（ｄｔｅｘ）で除して強度（ｃＮ／ｄｔｅｘ）を算出し、最大荷重を示す点の伸び（Ｌ１）と初期試料長（Ｌ０）を用いて下記式（ＩＩ）によって伸度（％）を算出した。なお、測定は１試料につき１０回行い、その平均値を強度および伸度とした。強度が２．０（ｃＮ／ｄｔｅｘ）以上であれば良好と判断し、２．５（ｃＮ／ｄｔｅｘ）以上であればより良好とした。
伸度（％）＝｛（Ｌ１−Ｌ０）／Ｌ０｝×１００  ・・・（ＩＩ）          。
【００６７】
Ｈ．タフネス
上記Ｇで算出した強度（ｃＮ／ｄｔｅｘ）と伸度（％）を用いて下記式（ＩＩＩ）によりタフネスを算出した。タフネスが１６．５以上であれば良好と判断した。
タフネス＝強度×（伸度）１／２  ・・・（ＩＩＩ）    。
【００６８】
Ｉ．試料の吸湿率差（△ＭＲ）
（１）精練後、熱水処理後の布帛の吸湿率差（△ＭＲ）
実施例・比較例によって得られた繊維を原料とし、英光産業製丸編機ＮＣＲ−ＢＬ（釜径３インチ半（８．９ｃｍ）、２７ゲージ）を用いて筒編み約２ｇを作製した後、炭酸ナトリウム（和光純薬工業製）を２ｇ／Ｌ、明成化学工業製界面活性剤グランアップＵＳ−２０を含む水溶液に投入し、８０℃で２０分間精練後、６０℃の熱風乾燥機内で６０分間乾燥し、精練後の筒編みとした。また、精練後の筒編みを浴比１：１００、処理温度１３０℃、処理時間６０分の条件で熱水処理した後、６０℃の熱風乾燥機内で６０分間乾燥し、熱水処理後の筒編みとした。
【００６９】
吸湿率（％）は、精練後および熱水処理後の筒編みを試料とし、ＪＩＳ  Ｌ１０９６：２０１０（織物及び編物の生地試験方法）８．１０の水分率に準じて算出した。始めに、筒編みを６０℃で３０分熱風乾燥した後、温度２０℃、湿度６５％ＲＨに調湿されたエスペック製恒温恒湿機ＬＨＵ−１２３内に筒編みを２４時間静置し、筒編みの重量（Ｗ１）を測定後、温度３０℃、湿度９０％ＲＨに調湿された恒温恒湿機内に筒編みを２４時間静置し、筒編みの重量（Ｗ２）を測定した。その後、筒編みを１０５℃で２時間熱風乾燥し、絶乾後の筒編みの重量（Ｗ３）を測定した。筒編みの重量Ｗ１、Ｗ３を用いて下記式（ＩＶ）により絶乾状態から温度２０℃、湿度６５％ＲＨ雰囲気下に２４時間静置したときの吸湿率ＭＲ１（％）を算出し、筒編みの重量Ｗ２、Ｗ３を用いて下記式（Ｖ）により絶乾状態から温度３０℃、湿度９０％ＲＨ雰囲気下に２４時間静置したときの吸湿率ＭＲ２（％）を算出した後、下記式（ＶＩ）によって吸湿率差（△ＭＲ）を算出した。なお、測定は１試料につき５回行い、その平均値を吸湿率差（△ＭＲ）とした。△ＭＲが２．０（％）以上であれば吸湿性を有すると判断し、３．０（％）以上であればより良好とした。
ＭＲ１（％）＝｛（Ｗ１−Ｗ３）／Ｗ３｝×１００  ・・・（ＩＶ）
ＭＲ２（％）＝｛（Ｗ２−Ｗ３）／Ｗ３｝×１００  ・・・（Ｖ）
吸湿率差（△ＭＲ）（％）＝ＭＲ２−ＭＲ１  ・・・（ＶＩ）    。
（２）芯ポリマーの吸湿率差（ΔＭＲ）
芯ポリマー３ｇを凍結粉砕し、測定サンプルとした。６０℃で３０分熱風乾燥した後、温度２０℃、湿度６５％ＲＨに調湿されたエスペック製恒温恒湿機ＬＨＵ−１２３内にサンプルを２４時間静置し、サンプルの重量（Ｗ１）を測定後、温度３０℃、湿度９０％ＲＨに調湿された恒温恒湿機内にサンプルを２４時間静置し、サンプルの重量（Ｗ２）を測定した。その後、サンプルを１０５℃で２時間熱風乾燥し、絶乾後のサンプルの重量（Ｗ３）を測定した。サンプルの重量Ｗ１、Ｗ３を用いて上記式（ＩＶ）により絶乾状態から温度２０℃、湿度６５％ＲＨ雰囲気下に２４時間静置したときの吸湿率ＭＲ１（％）を算出し、サンプルの重量Ｗ２、Ｗ３を用いて上記式（Ｖ）により絶乾状態から温度３０℃、湿度９０％ＲＨ雰囲気下に２４時間静置したときの吸湿率ＭＲ２（％）を算出した後、上記式（ＶＩ）によって吸湿率差（ΔＭＲ）を算出した。
【００７０】
Ｊ．鞘成分の割れ
上記Ｉで作製した熱水処理後の筒編みを白金−パラジウム合金で蒸着し、日立製走査型電子顕微鏡（ＳＥＭ）Ｓ−４０００型を用いて１０００倍で観察し、無作為に１０視野の顕微鏡写真を撮影した。得られた１０枚の写真において、鞘成分が割れている箇所の合計を鞘成分の割れ（箇所）とし、５（箇所）以下であれば鞘成分の割れが抑制されていると判断し、３（箇所）以下であればより良好とした。
【００７１】
Ｋ．均染性
実施例・比較例によって得られた繊維を原料とし、英光産業製丸編機ＮＣＲ−ＢＬ（釜径３インチ半（８．９ｃｍ）、２７ゲージ）を用いて筒編み約１０ｇを作製した後、炭酸ナトリウム（和光純薬工業製）の濃度が２ｇ／Ｌ、明成化学工業製界面活性剤グランアップＵＳ−２０の濃度が１ｇ／Ｌの水溶液に浴比１：４０となるように投入し、８０℃で２０分間精練後、６０℃の熱風乾燥機内で６０分間乾燥した。１８０℃で３分間熱セットした後、日本化薬製分散染料Ｋａｙａｌｏｎ  Ｐｏｌｙｅｓｔｅｒ  Ｂｌａｃｋ  ＥＣＸ３００の濃度が２．９重量％、明成化学工業製均染剤イオネットＲＡＰ−２５０の濃度が０．５ｇ／Ｌ、ｐＨを５．０に調整した染色液に浴比１：３０となるように投入し、１３０℃で３０分間染色した。染色した試料を、水酸化ナトリウム（和光純薬工業製）の濃度が０．５ｇ／Ｌ、ハイドロサルファイトナトリウム（和光純薬工業製）の濃度が２．０ｇ／Ｌ、明成化学工業製界面活性剤グランアップＵＳ−２０の濃度が０．５ｇ／Ｌの水溶液に浴比１：３０となるように試料を投入し、８０℃で２０分間還元洗浄後、６０℃の熱風乾燥機内で６０分間乾燥した。最後に１６０℃で３分間熱セットした。
【００７２】
得られた筒編みについて、５年以上の品位判定の経験を有する検査員５名の多数決によって、「非常に均一に染色されており、全く染め斑が認められない」をＳ、「ほぼ均一に染色されており、ほとんど染め斑が認められない」をＡ、「均一に染色されており、うっすらとしか染め斑が認められない」をＢ、「均一に染色されておらず、はっきりと染め斑が認められる」をＣとし、Ａ、Ｓを合格とした。なお、同数票だった場合、２階級に選択肢を絞り、再度多数決により判定した。
【００７３】
Ｌ．品位
上記Ｉで作製した熱水処理後の筒編みについて、５年以上の品位判定の経験を有する検査員５名の多数決によって、「毛羽が全くなく、品位に極めて優れる」をＳ、「毛羽がほとんどなく、品位に優れる」をＡ、「毛羽が少しあるものの、品位は良好である」をＢ、「毛羽が多数あり、品位に極めて劣る」をＣとし、Ａ、Ｓを合格とした。なお、同数票だった場合、２階級に選択肢を絞り、再度多数決により判定した。
【００７４】
Ｍ．曲げ剛性Ｂ値
酸化チタンを０．３重量％含有した５６ｄｔｅｘ−１８ｆのポリエチレンテレフタレート丸断面仮撚糸を経糸とし、実施例・比較例によって得られた繊維を密度８５本／ｉｎｃｈ（２．５４ｃｍ）となるように平組織で緯打ち込みして織物を作製した。
【００７５】
カートテック製ＫＥＳ−ＦＢ２純曲げ試験機を用いて得られた緯打ち込み織物を緯糸方向に曲げ、曲げ剛性Ｂ値（ｇｆ・ｃｍ２／ｃｍ）を算出した。なお、測定は１試料につき１０回行い、その平均値を曲げ剛性Ｂ値とした。曲げ剛性Ｂ値が０．１１（ｇｆ・ｃｍ２／ｃｍ）以下であれば触感が柔らかく風合いに優れると判断し、０．０９０（ｇｆ・ｃｍ２／ｃｍ）以下であればより良好とした。
【００７６】
Ｎ．蒸れ感改善
上記Ｉで作製した熱水処理後の筒編みについて、５年以上の品位判定の経験を有する検査員５名の多数決によって、「蒸れ感が全くない」をＳ、「蒸れ感がほとんどない」をＡ、「蒸れ感を感じる」をＢ、「蒸れ感が極めて強い」をＣとし、Ａ、Ｓを合格とした。なお、同数票だった場合、２階級に選択肢を絞り、再度多数決により判定した。
【００７７】
Ｏ．耐久性
上記Ｉで作製した熱水処理後の筒編みをＪＩＳ  Ｌ０２１７：２０１０（繊維製品の取扱いに関する表示記号およびその表示方法）に規定する付表１  １０３法に準じて洗濯処理を１００回行った試料について、５年以上の品位判定の経験を有する検査員５名の多数決によって、「亀裂や目ずれが全くない」をＳ、「亀裂や目ずれがほとんどない」をＡ、「亀裂や目ずれがある」をＢ、「亀裂や目ずれが多数ある」をＣとし、Ａ、Ｓを合格とした。なお、同数票だった場合、２階級に選択肢を絞り、再度多数決により判定した。
【００７８】
Ｐ．摩耗後の変退色
上記Ｋで作製した染色後の筒編みを試料とし、直径１０ｃｍおよび１７．５ｃｍとなるように試料を採取して、試験片を大栄科学精器製作所製アピアランス・リテンションテスター（ＡＲＴ形試験機）の上下ホルダーにセットした。上部試験片を蒸留水で湿潤させたガーゼで完全に湿らせた後、押圧７．３６Ｎで１０分間摩耗した。摩耗後、上部の試験片を標準状態で４時間放置したのち、変色の程度を変退色グレースケールで等級判定した。４級以上であれば耐摩耗性良好と判断し、５級であればより良好とした。
【００７９】
（製造例１）共重合ポリブチレンテレフタレート組成物
１，４−ブタンジオール（東京化成製）１．０ｋｇを１００℃に加熱後、テトラ−ｎ−ブトキシチタネート（東京化成製）を２５０ｇ混合して触媒溶液を得た。
【００８０】
ジカルボン酸成分としてテレフタル酸（東京化成製）４５．３ｋｇ、ジオール成分として１，４−ブタンジオール４４．２ｋｇ、エステル化反応触媒として上記方法により得られた触媒溶液１３５ｇを、精留塔の付いたエステル化反応槽に仕込んだ。温度１６０℃、圧力９３ｋＰａの減圧下にてエステル化反応を開始した後、徐々に昇温し、最終的に温度２３５℃の条件下でエステル化反応を２７０分間行った。
【００８１】
数平均分子量８３００ｇ／ｍｏｌのポリエチレングリコール（三洋化成工業製ＰＥＧ６０００Ｓ）を６０．０ｋｇ、ペンタエリスリトール−テトラキス（３−（３，５−ジ−ｔ−ブチル−４−ヒドロキシフェノール）プロピオネート）（ＢＡＳＦ製、ＩＲＧＡＮＯＸ１０１０）を１８０ｇ、重合槽に投入し、重合槽温度が１８０℃以上となったときに、エステル化反応槽で得られた反応物を移行した。重合槽温度が２５０℃到達後、重縮合反応触媒として、上記方法により得られた触媒溶液３００ｇを添加し、温度２５０℃、圧力１００Ｐａの条件で重縮合反応を行い、所定の攪拌トルクとなった時点で反応系を窒素パージして常圧に戻して重縮合反応を停止させ、口金からストランド状に押出して水槽冷却、カッティングして、ポリエチレングリコールを５０重量％共重合したポリブチレンテレフタレートのペレットを得た。
【００８２】
この共重合ポリブチレンテレフタレートポリマーに対して、２，２’−ジメチル−２，２’−（２，４，８，１０−テトラオキサスピロ［５，５］ウンデカン−３，９−ジイル）ジプロパン−１，１’ ジイル＝ビス［３−（３−ｔ−ブチル−４−ヒドロキシ５−メチルフェニル）プロパノアート］（ＡＤＥＫＡ製、アデカスタブＡＯ−８０）を６．０重量％、１，１’−ビフェニル−４，４’−ジイルビス［亜ホスホン酸ビス（２，４−ジ−ｔ−ブチルフェニル）］（クラリアントケミカルズ製、ＨＯＳＴＡＮＯＸ  Ｐ−ＥＰＱ）２．３重量％を配合し、Ｌ／Ｄ＝４５（Ｌはスクリュー長、Ｄはスクリュー直径を表す）のベント部を一箇所有するベント式二軸押出機を用い、シリンダー温度２５０℃、回転数２００ｒｐｍ、圧力１０ｋＰａの条件にて溶融混練を３分間実施し、共重合ポリブチレンテレフタレート組成物を得た。
【００８３】
（製造例２）共重合ポリエチレンテレフタレート組成物
予めビス（ヒドロキシエチル）テレフタレート１００ｋｇが仕込まれ、温度２５０℃に保持されたエステル化反応槽に高純度テレフタル酸（三井化学製）５１．９ｋｇとエチレングリコール（日本触媒製）２３．３ｋｇのスラリーを４時間かけて順次供給し、供給終了後もさらに１時間かけてエステル化反応を行った。
【００８４】
数平均分子量８３００ｇ／ｍｏｌのポリエチレングリコール（三洋化成工業製ＰＥＧ６０００Ｓ）６０．０ｋｇ、ペンタエリスリトール−テトラキス（３−（３，５−ジ−ｔ−ブチル−４−ヒドロキシフェノール）プロピオネート）（ＢＡＳＦ製、ＩＲＧＡＮＯＸ１０１０）を１８０ｇ、重合槽に投入し、重合槽温度が１８０℃以上となったときに、エステル化反応槽で得られた反応物６３．９ｋｇを重縮合槽に移送した。重合槽温度が２５０℃到達後、重縮合反応触媒として、リン酸トリメチル３０．０ｇを添加し、１０分後に酢酸コバルト４水和物２４．０ｇ、三酸化アンチモン３０．０ｇ添加した。さらに５分後に酸化チタン粒子のエチレングリコールスラリーを、ポリマーに対して酸化チタン粒子換算で０．３重量％添加した。さらに５分後に、反応系を減圧して反応を開始した。反応器内を２５０℃から２９０℃まで徐々に昇温するとともに、圧力を４０Ｐａまで下げた。最終温度および最終圧力の到達までの時間は６０分とした。所定の攪拌トルクとなった時点で反応系を窒素パージして常圧に戻して重縮合反応を停止させ、口金からストランド状に押出して水槽冷却、カッティングして、ポリエチレングリコールを５０重量％共重合した共重合ポリエチレンテレフタレートのペレットを得た。
【００８５】
この共重合ポリエチレンテレフタレートポリマーに対して、２，２’−ジメチル−２，２’−（２，４，８，１０−テトラオキサスピロ［５，５］ウンデカン−３，９−ジイル）ジプロパン−１，１’ ジイル＝ビス［３−（３−ｔ−ブチル−４−ヒドロキシ５−メチルフェニル）プロパノアート］（ＡＤＥＫＡ製、アデカスタブＡＯ−８０）を６．０重量％、１，１’−ビフェニル−４，４’−ジイルビス［亜ホスホン酸ビス（２，４−ジ−ｔ−ブチルフェニル）］（クラリアントケミカルズ製、ＨＯＳＴＡＮＯＸ  Ｐ−ＥＰＱ）２．３重量％を配合し、Ｌ／Ｄ＝４５（Ｌはスクリュー長、Ｄはスクリュー直径を表す）のベント部を一箇所有するベント式二軸押出機を用い、シリンダー温度２８０℃、回転数２００ｒｐｍ、圧力１０ｋＰａの条件にて溶融混練を３分間実施し、共重合ポリエチレンテレフタレート組成物を得た。
【００８６】
（実施例１）
製造例１に従い作製した数平均分子量８３００ｇ／ｍｏｌのポリエチレングリコール（三洋化成工業製ＰＥＧ６０００Ｓ）を５０重量％共重合したポリブチレンテレフタレートを芯成分とし、ポリブチレンテレフタレートを鞘成分とした。鞘ポリマーと芯ポリマーのＨＳＰ距離は３．５ＭＰａ１／２であった。それぞれのポリマーを１５０℃で１２時間真空乾燥した後、芯成分を２０重量％、鞘成分を８０重量％の配合比でエクストルーダー型複合紡糸機へ供給して別々に溶融させ、紡糸温度２７０℃において、吐出孔数が３６の芯鞘型複合口金を組み込んだ紡糸パックに流入させ、吐出孔から複合ポリマー流を吐出量３２ｇ／分で吐出させて紡出糸条を得た。この紡出糸条を風温２０℃、風速２０ｍ／分の冷却風で冷却し、給油装置で油剤を付与して収束させ、２７００ｍ／分で回転する第１ゴデットローラーで引き取り、第１ゴデットローラーと同じ速度で回転する第２ゴデットローラーを介して、ワインダーで巻き取って１１８ｄｔｅｘ−３６ｆの未延伸糸を得た。その後、延伸仮撚機（加撚部：フリクションディスク式、ヒーター部：接触式）を用いて、得られた未延伸糸をヒーター温度１４０℃、倍率１．４倍の条件で延伸仮撚し、８４ｄｔｅｘ−３６ｆの仮撚糸を得た。
【００８７】
得られた繊維の繊維特性および布帛特性の評価結果を表１に示す。１３０℃での貯蔵弾性率は７６０ＭＰａであった。強度は３．１ｃＮ／ｄｔｅｘと良好であり、タフネスは１９．６と良好であった。熱水処理後の吸湿率差（△ＭＲ）は４．１％であった。また、鞘成分の割れは０箇所と割れが抑制されており、曲げ剛性Ｂ値は０．０８１ｇｆ・ｃｍ２／ｃｍと良好であった。摩耗後の変退色は４級と良好であり、均染性、品位、風合い、蒸れ感改善、耐久性については全て合格レベルであった。
【００８８】
【表１】
2020117828.tif 000002
【００８９】
（実施例２〜５）
製造例１においてポリエチレングリコールの数平均分子量および共重合率を変更して作製した共重合ポリブチレンテレフタレートを芯成分とし、芯鞘複合比率を変更することで、熱水処理後の吸湿率差（△ＭＲ）を変更したこと以外は、実施例１と同様に仮撚糸を作製した。
【００９０】
得られた繊維の繊維特性および布帛特性の評価結果を表１に示す。いずれも、１３０℃での貯蔵弾性率は７６０ＭＰａであり、強度は２．５ｃＮ／ｄｔｅｘ以上と良好であった。また、鞘成分の割れはいずれも５箇所以下と割れが抑制されており、曲げ剛性Ｂ値はいずれも０．０８１ｇｆ・ｃｍ２／ｃｍと良好であった。均染性、品位、風合い、蒸れ感改善、耐久性については全て合格レベルであった。
【００９１】
（実施例６〜７）
鞘成分として、数平均分子量１０００ｇ／ｍｏｌのポリエチレングリコール（三洋化成工業製ＰＥＧ１０００）を共重合したポリブチレンテレフタレートを用いることで、１３０℃での貯蔵弾性率を変更したこと以外は実施例１と同様に仮撚糸を作製した。実施例６では、数平均分子量１０００ｇ／ｍｏｌのポリエチレングリコールを２０重量％共重合したポリブチレンテレフタレートを、実施例７では数平均分子量１０００ｇ／ｍｏｌのポリエチレングリコールを１５重量％共重合したポリブチレンテレフタレートを用いた。
【００９２】
得られた繊維の繊維特性および布帛特性の評価結果を表１に示す。いずれも、１３０℃での貯蔵弾性率は１００〜１５００ＭＰａであった。強度はいずれも２．０ｃＮ／ｄｔｅｘ以上と良好であり、熱水処理後の吸湿率差（△ＭＲ）はいずれも２．０〜１０．０％であった。また、鞘成分の割れはいずれも１箇所以下と割れが抑制されており、曲げ剛性Ｂ値はいずれも０．０９０ｇｆ・ｃｍ２／ｃｍ以下と良好であった。均染性、品位、風合い、蒸れ感改善、耐久性については全て合格レベルであった。
【００９３】
（実施例８〜９）
鞘成分として、数平均分子量１０００ｇ／ｍｏｌのポリエチレングリコール（三洋化成工業製ＰＥＧ１０００）を共重合したポリエチレンテレフタレートを用いることで、１３０℃での貯蔵弾性率を変更したこと以外は実施例１と同様に仮撚糸を作製した。実施例８では、数平均分子量１０００ｇ／ｍｏｌのポリエチレングリコールを１２重量％共重合したポリエチレンテレフタレートを、実施例９では数平均分子量１０００ｇ／ｍｏｌのポリエチレングリコールを８重量％共重合したポリエチレンテレフタレートを用いた。
【００９４】
得られた繊維の繊維特性および布帛特性の評価結果を表２に示す。いずれも、１３０℃での貯蔵弾性率は１００〜１５００ＭＰａであった。強度はいずれも２．５ｃＮ／ｄｔｅｘ以上と良好であり、熱水処理後の吸湿率差（△ＭＲ）はいずれも２．０〜１０．０％であった。また、鞘成分の割れはいずれも５箇所以下と割れが抑制されており、曲げ剛性Ｂ値はいずれも０．１１ｇｆ・ｃｍ２／ｃｍ以下と良好であった。均染性、品位、風合い、蒸れ感改善、耐久性については全て合格レベルであった。
【００９５】
【表２】
2020117828.tif 000003
【００９６】
（実施例１０）
鞘成分として、数平均分子量８３００ｇ／ｍｏｌのポリエチレングリコール（三洋化成工業製ＰＥＧ６０００Ｓ）を１０重量％共重合したポリブチレンテレフタレートに変更したこと以外は実施例１と同様に仮撚糸を作製した。鞘ポリマーと芯ポリマーのＨＳＰ距離は１．０ＭＰａ１／２であった。
【００９７】
得られた繊維の繊維特性および布帛特性の評価結果を表２に示す。１３０℃での貯蔵弾性率は２６０ＭＰａであった。強度は２．６ｃＮ／ｄｔｅｘと良好であり、タフネスは１６．６と良好であった。熱水処理後の吸湿率差（△ＭＲ）は５．１％であった。また、鞘成分の割れは１箇所と割れが抑制されており、曲げ剛性Ｂ値は０．０７６ｇｆ・ｃｍ２／ｃｍと良好であった。均染性、品位、風合い、蒸れ感改善、耐久性については全て合格レベルであった。摩耗後の変退色は５級と良好であった。
【００９８】
（実施例１１）
製造例１において数平均分子量３４００ｇ／ｍｏｌのポリエチレングリコール（三洋化成工業製ＰＥＧ４０００Ｓ）に変更し、５０重量％共重合となるように作製した共重合ポリブチレンテレフタレートを芯成分に用いたこと以外は、実施例１と同様に仮撚糸を作製した。鞘ポリマーと芯ポリマーのＨＳＰ距離は４．０ＭＰａ１／２であった。
【００９９】
得られた繊維の繊維特性および布帛特性の評価結果を表２に示す。１３０℃での貯蔵弾性率は７６０ＭＰａであった。強度は２．９ｃＮ／ｄｔｅｘと良好であり、タフネスは１８．３と良好であった。熱水処理後の吸湿率差（△ＭＲ）は３．３％であった。また、鞘成分の割れは１箇所と割れが抑制されており、曲げ剛性Ｂ値は０．０８１ｇｆ・ｃｍ２／ｃｍと良好であった。均染性、品位、風合い、蒸れ感改善、耐久性については全て合格レベルであった。摩耗後の変退色は４級と良好であった。
【０１００】
（実施例１２）
製造例２において数平均分子量８３００ｇ／ｍｏｌのポリエチレングリコール（三洋化成工業製ＰＥＧ６０００Ｓ）が５０重量％共重合となるよう作製した共重合ポリエチレンテレフタレートを芯成分としたこと以外は、実施例１と同様に仮撚糸を作製した。
【０１０１】
得られた繊維の繊維特性および布帛特性の評価結果を表２に示す。１３０℃での貯蔵弾性率は７６０ＭＰａであった。強度は２．２ｃＮ／ｄｔｅｘと良好であり、熱水処理後の吸湿率差（△ＭＲ）は３．２％であった。また、鞘成分の割れは４箇所と割れが抑制されており、曲げ剛性Ｂ値は０．１０ｇｆ・ｃｍ２／ｃｍと良好であった。均染性、品位、風合い、蒸れ感改善、耐久性については全て合格レベルであった。
【０１０２】
（実施例１３）
製造例１において数平均分子量８３００ｇ／ｍｏｌのポリエチレングリコール（三洋化成工業製ＰＥＧ６０００Ｓ）が１６重量％共重合となるよう作製した共重合ポリブチレンテレフタレートを芯成分とし、芯成分を８０重量％、鞘成分を２０重量％にしたこと以外は、実施例１と同様に仮撚糸を作製した。
【０１０３】
得られた繊維の繊維特性および布帛特性の評価結果を表２に示す。１３０℃での貯蔵弾性率は７６０ＭＰａであった。強度は２．１ｃＮ／ｄｔｅｘと良好であり、熱水処理後の吸湿率差（△ＭＲ）は２．９％であった。また、鞘成分の割れは１箇所と割れが抑制されており、曲げ剛性Ｂ値は０．０８１ｇｆ・ｃｍ２／ｃｍと良好であった。均染性、品位、風合い、蒸れ感改善、耐久性については全て合格レベルであった。
【０１０４】
（実施例１４）
芯成分をポリエーテルエステルアミド（東レ製ＰＡＳ−４０Ｎ）に変更したこと以外は、実施例１と同様に仮撚糸を作製した。
【０１０５】
得られた繊維の繊維特性および布帛特性の評価結果を表２に示す。１３０℃での貯蔵弾性率は７６０ＭＰａであった。強度は２．２ｃＮ／ｄｔｅｘと良好であり、熱水処理後の吸湿率差（△ＭＲ）は５．２％であった。また、鞘成分の割れは４箇所と割れが抑制されており、曲げ剛性Ｂ値は０．０８１ｇｆ・ｃｍ２／ｃｍと良好であった。均染性、品位、風合い、蒸れ感改善、耐久性については全て合格レベルであった。
【０１０６】
（比較例１）
製造例１において数平均分子量８３００ｇ／ｍｏｌのポリエチレングリコール（三洋化成工業製ＰＥＧ６０００Ｓ）を２０重量％共重合となるように作製した共重合ポリブチレンテレフタレートを芯成分に用いて、熱水処理後の吸湿率差（△ＭＲ）を１．９％に変更したこと以外は、実施例１と同様に仮撚糸を作製した。
【０１０７】
得られた繊維の繊維特性および布帛特性の評価結果を表３に示す。精練後、熱水処理後ともに吸湿性が低く、蒸れ感を感じるものであった。
【０１０８】
【表３】
2020117828.tif 000004
【０１０９】
（比較例２）
製造例１において数平均分子量２００００ｇ／ｍｏｌのポリエチレングリコール（三洋化成工業製ＰＥＧ２００００）に変更し、５０重量％共重合となるように作製した共重合ポリブチレンテレフタレートを芯成分に用い、芯成分を４０重量％、鞘成分を６０重量％に変更し、熱水処理後の吸湿率差（△ＭＲ）を１１．０％に変更したこと以外は、実施例１と同様に仮撚糸を作製した。
【０１１０】
得られた繊維の繊維特性および布帛特性の評価結果を表３に示す。芯成分の吸湿性ポリマーの体積膨潤に伴う鞘成分の割れが極めて多く、鞘成分の割れに起因する染め斑（均染性）や毛羽が多数見られ、均染性、品位に極めて劣るものであった。
【０１１１】
（比較例３）
鞘成分として、数平均分子量１０００ｇ／ｍｏｌのポリエチレングリコール（三洋化成工業製ＰＥＧ１０００）を３０重量％共重合したポリブチレンテレフタレートに変更し、１３０℃での貯蔵弾性率を９０ＭＰａに変更したこと以外は、実施例１と同様に仮撚糸を作製した。
【０１１２】
得られた繊維の繊維特性および布帛特性の評価結果を表３に示す。強度が１．２ｃＮ／ｄｔｅｘと機械的特性に劣るものであり、また耐久性にも劣るものであった。
【０１１３】
（比較例４）
５−スルホイソフタル酸ナトリウム塩を１．５ｍｏｌ％および数平均分子量１０００ｇ／ｍｏｌのポリエチレングリコール（三洋化成工業製ＰＥＧ１０００）を２．０重量％共重合したポリエチレンテレフタレートを鞘成分に用い、１３０℃での貯蔵弾性率を２０００ＭＰａに変更したこと以外は、実施例１と同様に仮撚糸を作製した。
【０１１４】
得られた繊維の繊維特性および布帛特性の評価結果を表３に示す。芯成分の吸湿性ポリマーの体積膨潤による鞘ポリマーの変形追従性が低いため鞘成分の割れが極めて多く、鞘成分の割れに起因する染め斑（均染性）や毛羽が多数見られ、均染性、品位に極めて劣るものであった。また、触感も硬く風合いに劣るものであった。
【０１１５】
（比較例５）
鞘成分をナイロン６に変更したこと以外は、実施例１と同様に仮撚糸を作製した。
【０１１６】
得られた繊維の繊維特性および布帛特性の評価結果を表３に示す。強度が１．１ｃＮ／ｄｔｅｘと機械的特性に劣るものであり、また耐久性にも劣るものであった。
【０１１７】
（比較例６）
２５℃でのオルトクロロフェノール溶液における極限粘度が０．７０のポリエチレンテレフタレートを鞘成分に用いたこと以外は、実施例１と同様に仮撚糸を作製した。
【０１１８】
得られた繊維の繊維特性および布帛特性の評価結果を表３に示す。芯成分の吸湿性ポリマーの体積膨潤による鞘ポリマーの変形追従性が低いため鞘成分の割れが極めて多く、鞘成分の割れに起因する染め斑（均染性）や毛羽が多数見られ、均染性、品位に極めて劣るものであった。また、触感も硬く風合いに劣るものであった。
【０１１９】
（比較例７）
製造例１に従い作製した数平均分子量４０００ｇ／ｍｏｌのポリエチレングリコール（ＳＩＧＭＡ−ＡＬＤＲＩＣＨ製）を８０重量％共重合したポリブチレンテレフタレートを芯成分としたこと以外は、実施例１と同様に仮撚糸を作製した。
【０１２０】
得られた繊維の繊維特性および布帛特性の評価結果を表３に示す。熱水処理による吸湿性ポリマーの溶出が多く、熱水処理後に吸湿性が大きく低下し、吸湿性が低く蒸れ感を感じるものであった。
【０１２１】
（比較例８）
ポリブチレンテレフタレートペレットと数平均分子量８３００ｇ／ｍｏｌのポリエチレングリコール（三洋化成工業製ＰＥＧ６０００Ｓ）を５０重量％と５０重量％の比率で、Ｌ／Ｄ＝４５（Ｌはスクリュー長、Ｄはスクリュー直径を表す）のベント部を一箇所有するベント式二軸押出機を用い、シリンダー温度２５０℃、回転数１１０ｒｐｍ、圧力１０ｋＰａの条件にて溶融混練を３分間実施し、ポリエチレングリコールを５０重量％混練したポリブチレンテレフタレートのペレットを得た。このペレットを再溶融し、２，２’−ジメチル−２，２’−（２，４，８，１０−テトラオキサスピロ［５，５］ウンデカン−３，９−ジイル）ジプロパン−１，１’ ジイル＝ビス［３−（３−ｔ−ブチル−４−ヒドロキシ５−メチルフェニル）プロパノアート］（ＡＤＥＫＡ製、アデカスタブＡＯ−８０）を６．０重量％、１，１’−ビフェニル−４，４’−ジイルビス［亜ホスホン酸ビス（２，４−ジ−ｔ−ブチルフェニル）］（クラリアントケミカルズ製、ＨＯＳＴＡＮＯＸ  Ｐ−ＥＰＱ）２．３重量％を配合し、シリンダー温度２５０℃、回転数２００ｒｐｍ、圧力１０ｋＰａの条件にて溶融混練を３分間実施しポリエステル組成物を得た。このようにして得たポリエステル組成物を芯成分に用いたこと以外は、実施例１同様に仮撚糸を作製した。
【０１２２】
得られた繊維の繊維特性および布帛特性の評価結果を表３に示す。熱水処理によるポリエチレングリコールの溶出が多く、熱水処理後に吸湿性が大きく低下し、吸湿性が低く蒸れ感を感じるものであった。
【０１２３】
（比較例９）
エステル反応性シリコーン（ＪＮＣ製サイラプレーンＦＭ−４４１１）を５．０重量％添加したポリブチレンテレフタレートを鞘成分に用いたこと以外は、実施例１と同様に仮撚糸を作製した。
【０１２４】
得られた繊維の繊維特性および布帛特性の評価結果を表３に示す。芯成分の吸湿性ポリマーの体積膨潤による鞘ポリマーの変形追従性が低いため鞘成分の割れが極めて多く、鞘成分の割れに起因する染め斑（均染性）や毛羽が多数見られ、均染性、品位に極めて劣るものであった。また、触感も硬く風合いに劣るものであった。
【産業上の利用可能性】
【０１２５】
本発明で得られる吸湿性芯鞘型複合繊維は、吸湿性に優れかつ機械的特性と高品位を両立し、さらには繊維構造体にした時の触感が柔らかいことから、快適性や品位が要求される用途において好適に用いることができる。具体的には、一般衣料用途、スポーツ衣料用途、寝具用途、インテリア用途、資材用途などが挙げられる。